실시 예 7 - 1 ~ 7 - 6 에서 사용 한 정극 활물질 대신 에 Li [ Mn 0 . 2 Ni 0 . 6 Co 0 . 2 ] O 2 를 사용 하 여 정극 을 제작 하 였 다 . Li [ Mn 0 . 2 Ni 0 . 6 Co 0 . 2 ] O 2 분 말 92 질 량부 와 도전 제 로서 아세틸렌 블랙 4 질 량부 를 혼합 하 고 , 이 를 , 결착 제 인 폴리 불화 비닐리덴 ( PVDF ) 4 질 량부 를 미리 1 - 메틸 - 2 - 피 롤리 돈 에 용해 시켜 둔 용액 에 첨가 한 후 , 균일 하 게 분산 시켜 정극 합제 슬러리 를 조제 하 였 다 . 이 정극 합제 슬러리 를 알루미늄박 제 의 정극 집 전체 위 에 도포 한 후 , 건조 , 가압 / 압축성 형 을 거쳐 소정 의 크기 로 재단 하 여 띠 형상 의 정극 을 제작 하 였 다 . 그리고 , 미세 다공성 폴리프로필렌 - 폴리에틸렌 2 층 필름 으로 이루어진 세 퍼 레이터 의 폴리프로필렌 측 이 정극 측 에 배치 되 도록 세 퍼 레이터 를 사이 에 두 고 정극 , 부극 을 서로 마주 보 게 하 여 전극 군 으로 한 것 이외 에 는 실시 예 7 - 1 ~ 7 - 6 과 마찬가지 로 라미 네이트 전지 를 제작 하 여 , 전지 평가 를 실시 하 였 다 ( 사용 한 비수 계 전해액 No . 7 - 1 ~ 7 - 6 은 표 26 에 기재 ) .